【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
２つの表面が相対運動を行ないながら互いに接触する２つの表面の間の摩耗を低減する方法であって、
２つの表面の間に摺動接触の結果として生成される凝集摩耗粒子であって、２つの表面を形成する材料とそこに埋め込まれるナノ粒子物質とを含む凝集摩耗粒子の内部にせん断線を生じさせる量及び組成で、ナノ粒子を２つの表面の間に導入することと、
荷重下で凝集摩耗粒子の解砕を引き起こすように、２つの表面を形成する材料であって、埋め込まれるナノ粒子を通り、凝集摩耗粒子を通って延びる十分な数のせん断線を生じさせる材料と、ナノ粒子の組成を一致させることと、
２つの表面のうちの少なくとも１つの表面を使用して凝集摩耗粒子に少なくとも１回の荷重を加えることにより、せん断線に沿って凝集摩耗粒子を多数の更に小さな摩耗粒子に解砕することと
を含む方法。
【請求項２】
ナノ粒子を導入することが、
流体潤滑剤を介して２つの表面の間にナノ粒子を導入すること、
乾燥粉末を介して２つの表面の間にナノ粒子を導入すること、
２つの表面のうちの１つ以上へのコーティングを介してナノ粒子を２つの表面の間に導入すること、及び
摺動接触している２つの表面のうちの一方の成分として、ナノ粒子を２つの表面の間に導入すること
のうちの少なくとも１つを含む、請求項１に記載の方法。
【請求項３】
ナノ粒子を導入することが、六方晶窒化ホウ素（ｈＢＮ）、二硫化モリブデン（ＭｏＳ２）、及び二硫化タングステン（ＷＳ２）のうちの少なくとも１つを機械加工プロセスに導入することを含む、請求項１に記載の方法。
【請求項４】
ナノ粒子を導入することが、約０．１重量パーセント〜約１０重量パーセントの六方晶窒化ホウ素（ｈＢＮ）を、互いに摺動接触している２つの鋼材表面の間に利用される流体潤滑剤に導入することを含む、請求項１に記載の方法。
【請求項５】
ナノ粒子を導入することが、約０．１重量パーセント〜約１０重量パーセントの、二硫化モリブデン（ＭｏＳ２）及び二硫化タングステン（ＷＳ２）のうちの一方を、互いに摺動接触しているチタン表面と鋼材表面との間に利用される流体潤滑剤に導入することを含む、請求項１に記載の方法。
【請求項６】
ナノ粒子を導入することが、ナノ粒子を、少なくとも１つの凝集摩耗粒子の内部に埋め込むことを含む、請求項１に記載の方法。
【請求項７】
ナノ粒子を導入することが、特定のナノ粒子を、重量百分率で、２つの表面の間に収容される潤滑剤及び機械加工流体のうちの少なくとも一方に添加することを含む、請求項１に記載の方法。
【請求項８】
更に、特定のナノ粒子によって可能になる摩耗低減量に対する特定のナノ粒子のコストの比較結果を使用して、２つの表面の間の摩耗を低減するようにナノ粒子の組成を選択することを含む、請求項１ないし７のいずれか一項に記載の方法。
【請求項９】
更に、２つの表面の間の領域にナノ粒子を導入するために利用される流体潤滑剤の可使粘度を保持することにより、２つの表面の間の摩耗を低減するようにナノ粒子の組成を選択することを含む、請求項１ないし７のいずれか一項に記載の方法。
【請求項１０】
互いに摺動接触している２つの表面の摩耗を低減する方法であって、
流体潤滑剤中の平均粒子サイズを小さくする超音波微粉砕プロセスを用いてナノ粒子を流体潤滑剤中に分散させることと、
流体潤滑剤中に分散したナノ粒子を使用して、ナノ粒子は凝集する摩耗粒子の内部にせん断線を生じさせる組成で２つの表面の間に導入され、せん断線が埋め込まれるナノ粒子を通り、凝集する摩耗粒子を通って延びるように、ナノ粒子は凝集する摩耗粒子の内部に埋め込まれて、２つの表面の間に摺動接触の結果として凝集する摩耗粒子を不安定化させることと、
不安定化し、凝集した摩耗粒子を、凝集した摩耗粒子に圧力を加えることにより、せん断線に沿って多数のより小さい粒子の更に小さな粒子片に破壊することと
を含む方法。
【請求項１１】
流体潤滑剤中に分散したナノ粒子を使用して、２つの表面の間に凝集する摩耗粒子を不安定化させることが、六方晶窒化ホウ素（ｈＢＮ）、二硫化モリブデン（ＭｏＳ２）、及び二硫化タングステン（ＷＳ２）のうちの少なくとも１つを機械加工プロセスに導入することを含む、請求項１０に記載の方法。
【請求項１２】
ナノ粒子を使用して、２つの表面の間に凝集する摩耗粒子を不安定化させることが、凝集する摩耗粒子の内部にナノ粒子を埋め込むことを含む、請求項１０に記載の方法。
【請求項１３】
ナノ粒子を使用して、２つの表面の間に凝集する摩耗粒子を不安定化させることが、２つの表面の間に収容される潤滑剤及び機械加工流体のうちの少なくとも一方に、特定のナノ粒子を重量百分率で添加することを含む、請求項１０に記載の方法。
【請求項１４】
更に、荷重下で粒子の解砕を引き起こすように、２つの表面を形成して十分な数のせん断線を凝集する摩耗粒子の内部に生じさせる材料と、ナノ粒子の組成を一致させることを含む、請求項１０ないし１３のいずれか一項に記載の方法。
【請求項１５】
凝集摩耗粒子のせん断線を生じさせる組成であって、
流体潤滑剤と、
少なくとも０．１重量パーセントの、二硫化モリブデン（ＭｏＳ２）粒子、二硫化タングステン（ＷＳ２）粒子、及び六方晶窒化ホウ素（ｈＢＮ）粒子のうちの１つ以上の粒子と
を含み、潤滑剤内の平均粒子サイズが６００ｎｍ未満である、組成。
【請求項１６】
組成粒子のサイズが超音波粉砕によって縮小されている、請求項１５に記載の組成。
【請求項１７】
粒子の重量百分率組成が約０．１パーセント〜約１０パーセントの、六方晶窒化ホウ素、二硫化モリブデン、または二硫化タングステンである、請求項１５又は１６に記載の組成。
【請求項１８】
粒子の重量百分率組成が約１パーセントの六方晶窒化ホウ素、約４パーセントの二硫化モリブデン、または約４パーセントの二硫化タングステンである、請求項１７に記載の組成。
【手続補正２】
【補正対象書類名】明細書
【補正対象項目名】００３６
【補正方法】変更
【補正の内容】
【００３６】
本記述では、複数例を用いて種々の実施形態を開示しており、これらの実施形態は、最良の形態を含むことにより、この技術分野の当業者であれば誰でもこれらの実施形態を実施することができ、例えば全ての組成またはシステムを形成し、使用することができ、全ての関連する方法を実行することができる。例えば、これらの実施形態は、生体適合用途、例えば人工関節、インスリンポンプ、心室補助装置、及びこの技術分野で公知の他の装置を含むことができる。更に、他の用途として、真空対応潤滑材料（例えば、宇宙船及び衛星）、汚染の影響を受け易い製造、及び非脱ガス性用途を挙げることができる。特許可能範囲は、請求項により規定され、この技術分野の当業者であれば想到し得る他の例を含むことができる。このような他の例は、これらの請求項の範囲に、これらの例が、これらの請求項の文言とは異ならない構造的要素を有する場合に、またはこれらの例が、これらの請求項の文言とほとんど異なることがない等価な構造的要素を有する場合に含まれるべきものである。
また、本発明は以下に記載する態様を含む。
（態様１）
２つの表面が相対運動を行ないながら互いに接触する２つの表面の間の摩耗を低減する方法であって、
２つの表面の間に摺動接触の結果として生成される凝集摩耗粒子の内部にせん断線を生じさせる量及び組成で、ナノ粒子を２つの表面の間に導入することと、
２つの表面のうちの少なくとも１つの表面を使用して凝集摩耗粒子に少なくとも１回の荷重を加えることにより、せん断線に沿って凝集摩耗粒子を多数の更に小さな摩耗粒子に解砕することと
を含む方法。
（態様２）
ナノ粒子を導入することが、
流体潤滑剤を介して２つの表面の間にナノ粒子を導入すること、
乾燥粉末を介して２つの表面の間にナノ粒子を導入すること、
２つの表面のうちの１つ以上へのコーティングを介してナノ粒子を２つの表面の間に導入すること、及び
摺動接触している２つの表面のうちの一方の成分として、ナノ粒子を２つの表面の間に導入すること
のうちの少なくとも１つを含む、態様１に記載の方法。
（態様３）
ナノ粒子を導入することが、六方晶窒化ホウ素（ｈＢＮ）、二硫化モリブデン（ＭｏＳ２）、及び二硫化タングステン（ＷＳ２）のうちの少なくとも１つを機械加工プロセスに導入することを含む、態様１に記載の方法。
（態様４）
ナノ粒子を導入することが、約０．１重量パーセント〜約１０重量パーセントの六方晶窒化ホウ素（ｈＢＮ）を、互いに摺動接触している２つの鋼材表面の間に利用される流体潤滑剤に導入することを含む、態様１に記載の方法。
（態様５）
ナノ粒子を導入することが、約０．１重量パーセント〜約１０重量パーセントの、二硫化モリブデン（ＭｏＳ２）及び二硫化タングステン（ＷＳ２）のうちの一方を、互いに摺動接触しているチタン表面と鋼材表面との間に利用される流体潤滑剤に導入することを含む、態様１に記載の方法。
（態様６）
ナノ粒子を導入することが、ナノ粒子を、少なくとも１つの凝集摩耗粒子の内部に埋め込むことを含む、態様１に記載の方法。
（態様７）
ナノ粒子を導入することが、特定のナノ粒子を、重量百分率で、２つの表面の間に収容される潤滑剤及び機械加工流体のうちの少なくとも一方に添加することを含む、態様１に記載の方法。
（態様８）
更に、荷重下で粒子の解砕を引き起こすように、２つの表面を形成して十分な数のせん断線を少なくとも１つの凝集摩耗粒子に生じさせる材料と、ナノ粒子の組成を一致させることを含む、態様１ないし７のいずれか一項に記載の方法。
（態様９）
更に、特定のナノ粒子によって可能になる摩耗低減量に対する特定のナノ粒子のコストの比較結果を使用して、２つの表面の間の摩耗を低減するようにナノ粒子の組成を選択することを含む、態様１ないし８のいずれか一項に記載の方法。
（態様１０）
更に、２つの表面の間の領域にナノ粒子を導入するために利用される流体潤滑剤の可使粘度を保持することにより、２つの表面の間の摩耗を低減するようにナノ粒子の組成を選択することを含む、態様１ないし８のいずれか一項に記載の方法。
（態様１１）
互いに摺動接触している２つの表面の摩耗を低減する方法であって、
ナノ粒子を使用して、２つの表面の間に摺動接触の結果として凝集する摩耗粒子を不安定化させることと、
不安定化し、凝集した摩耗粒子を、更に小さな粒子片に破壊することと
を含む方法。
（態様１２）
不安定化させることが、２つの表面の間に生成される凝集摩耗粒子の内部にせん断線を生じさせる量及び組成で、ナノ粒子を２つの表面の間に導入することを含む、態様１１に記載の方法。
（態様１３）
破壊を生じさせることが、圧力を凝集摩耗粒子に加えることにより、せん断線に沿って摩耗粒子を多数の更に小さな摩耗粒子に破壊することを含む、態様１１又は１２に記載の方法。
（態様１４）
不安定化させることが、六方晶窒化ホウ素（ｈＢＮ）、二硫化モリブデン（ＭｏＳ２）、及び二硫化タングステン（ＷＳ２）のうちの少なくとも１つを機械加工プロセスに導入することを含む、態様１１に記載の方法。
（態様１５）
不安定化させることが、凝集摩耗粒子の内部にナノ粒子を埋め込むことを含む、態様１１に記載の方法。
（態様１６）
不安定化させることが、２つの表面の間に収容される潤滑剤及び機械加工流体のうちの少なくとも一方に、特定のナノ粒子を重量百分率で添加することを含む、態様１１に記載の方法。
（態様１７）
更に、荷重下で粒子の解砕を引き起こすように、２つの表面を形成して十分な数のせん断線を凝集摩耗粒子の内部に生じさせる材料と、ナノ粒子の組成を一致させることを含む、態様１ないし１６のいずれか一項に記載の方法。
（態様１８）
凝集摩耗粒子のせん断線を生じさせる組成であって、
流体潤滑剤と、
少なくとも０．１重量パーセントの、二硫化モリブデン（ＭｏＳ２）粒子、二硫化タングステン（ＷＳ２）粒子、及び六方晶窒化ホウ素（ｈＢＮ）粒子のうちの１つ以上の粒子と
を含み、潤滑剤内の平均粒子サイズが６００ｎｍ未満である、組成。
（態様１９）
組成粒子のサイズが超音波粉砕によって縮小されている、態様１８に記載の組成。
（態様２０）
粒子の重量百分率組成が約０．１パーセント〜約１０パーセントの六方晶窒化ホウ素である、態様１８又は１９に記載の組成。
（態様２１）
粒子の重量百分率組成が約１パーセントの六方晶窒化ホウ素である、態様２０に記載の組成。
（態様２２）
粒子の重量百分率組成が約０．１パーセント〜約１０パーセントの二硫化モリブデンである、態様１８又は１９に記載の組成。
（態様２３）
粒子の重量百分率組成が約４パーセントの二硫化モリブデンである、態様２２に記載の組成。
（態様２４）
粒子の重量百分率組成が約０．１パーセント〜約１０パーセントの二硫化タングステンである、態様１８又は１９に記載の組成。
（態様２５）
粒子の重量百分率組成が約４パーセントの二硫化タングステンである、態様２４に記載の組成。